(57)【要約】【課題】  水や湯に浸漬しても畳の芯材や畳床に水分を殆んど含まず水に長期浸漬可能な畳及びそれを敷設した風呂場を提供することを課題とする。【解決手段】  芯材が約水温４５℃の水面下約５０ｍｍに浸漬した時の吸水量（ｇ／１００ｃｍ２）が浸漬経過日数４００日以内で約２ｇ／１００ｃｍ２以下の特性を有し、また芯材が厚み約２５ｍｍで水温約２３℃の水面下約５０ｍｍに浸漬した時の吸水率（ｖｏｌ％）が浸漬経過日数４００日以内で約０．５５％以下の特性を有し、さらに芯材がλｗｅｔ＝λｄｒｙ＋０．０００９±３Ｖであり、λｄｒｙが０．０２０〜０．０２７の特性を有する発泡ポリスチレン樹脂である水に長期浸漬可能な畳とした。但し、λｗｅｔは吸水時の熱伝導率（ｋｃａｌ／ｍｈ℃）、λｄｒｙは乾燥時の熱伝導率（ｋｃａｌ／ｍｈ℃）、Ｖは吸水率（ｖｏｌ％）である。【選択図】図２
2008280821.tif 000002
【特許請求の範囲】
【請求項１】
芯材が約水温４５℃の水面下約５０ｍｍに浸漬した時の吸水量（ｇ／１００ｃｍ２）が浸漬経過日数４００日以内で約２ｇ／１００ｃｍ２以下の特性を有し、また芯材が厚み約５０ｍｍで水温約２３℃の水面下約５０ｍｍに浸漬した時の吸水率（ｖｏｌ％）が浸漬経過日数４００日以内で約０．５５％以下の特性を有し、さらに芯材がλｗｅｔ＝λｄｒｙ＋０．０００９±３Ｖであり、λｄｒｙが０．０２０〜０．０２７の特性を有する発泡ポリスチレン樹脂である水に長期浸漬可能な畳。但し、λｗｅｔは吸水時の熱伝導率（ｋｃａｌ／ｍｈ℃）、λｄｒｙは乾燥時の熱伝導率（ｋｃａｌ／ｍｈ℃）、Ｖは吸水率（ｖｏｌ％）である。
【請求項２】
前記芯材の少なくとも両面にＰＥＴフィルムを被覆し、この芯材が厚み約５０ｍｍで水温約２３℃の水面下約５０ｍｍに浸漬した時の吸水率（ｖｏｌ％）が浸漬経過日数３００日以内で約０．２％以下の特性を有する発泡ポリスチレン樹脂である前記請求項１記載の水に長期浸漬可能な畳。
【請求項３】
前記芯材の両面をプラスティック段ボールからなる表面平滑な中空状合成樹脂プレートを挟着した前記請求項１及び請求項２記載の水に長期浸漬可能な畳。
【請求項４】
前記請求項１〜３記載の水に長期浸漬可能な畳を適宜敷設した風呂場。
【発明の詳細な説明】
【技術分野】
【０００１】    本発明は、水や湯に浸漬しても畳の芯材や畳床に水分を殆んど含まず水に長期浸漬可能な畳及びそれを敷設した風呂場に関するものである。
【背景技術】
【０００２】  例えば、本発明者の特許第３８７３２３９号公報では、プラスティック段ボールからなる中空状合成樹脂プレートを挟んで２枚の発泡ポリスチレン製芯材を設け、表面側の発泡ポリスチレン製芯材の上面に他のプラスティック段ボールからなる中空状合成樹脂プレート、合成樹脂発泡シートを挟んで合成樹脂製畳表を積層すると共に、裏面の発泡ポリスチレン製芯材の下面に合成樹脂発泡シートを設けて合成樹脂製畳表を発泡ポリスチレン製芯材の側面で縫合わせた水洗い可能な畳を提供した。【０００３】  しかしながら、この発明において使用する発泡ポリスチレン樹脂の芯材は水分吸収率が比較的高く、水中に長く浸すと水を含み、乾燥時にこの水分がなかなか短時間で抜けない。また、芯材に水を含むと重く畳の移動等に労力を要する。【０００４】  また、特開２００６−８３５４４号公報には、合成樹脂発泡体からなる本体部と、本体部の表面に配置され、調湿性を有する剛性材料からなる調湿補強材と、調湿補強材の表面に配置され、緩衝性および通気性を有する柔軟材料からなる緩衝材とを備える畳床が開示されている。【０００５】  この発明においては、畳床に合成樹脂発泡体を使用した場合、合成樹脂発泡体はほとんど吸湿しないため、従来の藁（ワラ）を用いた畳床のような湿気を吸収したり、吸収した水分を放出したりする吸放湿機能が発揮されなくなることに鑑み、合成樹脂発泡体を使用した畳床およびその畳の吸放湿性能を改善することを課題としている。【０００６】  そして、ここで使用されている合成樹脂発泡体からなる本体部がポリスチレンであること（請求項５）、本体部の表面に配置される剛性材料からなる調湿補強材がロックウールボードである旨（請求項３）が記載されている。【０００７】  しかしながら、上記合成樹脂発泡体からなる本体部のポリスチレンは吸放湿機能を有し、この本体部の表面に配置される調湿補強材であるロックウールボードは調湿性能を有することから、この発明の畳床は、吸放湿機能及び調湿性能を追求するもので、水や湯に長期浸漬可能な材料ではない。
【発明が解決しようとする課題】
【０００８】  上記畳床に使用される合成樹脂発泡体であるポリスチレン樹脂には、合成する他の樹脂や発泡率等製造時の条件により、そのポリスチレン樹脂発泡体の吸水率、吸水量、曲げ強度等特性の異なる種類が多く存在する。しかしながら、ある一定条件の特性を有するポリスチレン樹脂発泡体を使用した場合、水や湯に浸漬しても畳の芯材（または畳床）に水分が殆んど吸収されないことが分かった。したがって、本発明は水に長期浸漬可能な畳及びそれを敷設した風呂場を提供することを課題とする。
【課題を解決する手段】
【０００９】  請求項１の発明は、芯材が約水温４５℃の水面下約５０ｍｍに浸漬した時の吸水量（ｇ／１００ｃｍ２）が浸漬経過日数４００日以内で約２ｇ／１００ｃｍ２以下の特性を有し、また芯材が厚み約５０ｍｍで水温約２３℃の水面下約５０ｍｍに浸漬した時の吸水率（ｖｏｌ％）が浸漬経過日数４００日以内で約０．５５％以下の特性を有し、さらに芯材がλｗｅｔ＝λｄｒｙ＋０．０００９±３Ｖであり、λｄｒｙが０．０２０〜０．０２７の特性を有する発泡ポリスチレン樹脂である水に長期浸漬可能な畳を提供するものである。但し、λｗｅｔは吸水時の熱伝導率（ｋｃａｌ／ｍｈ℃）、λｄｒｙは乾燥時の熱伝導率（ｋｃａｌ／ｍｈ℃）、Ｖは吸水率（ｖｏｌ％）である。
【００１０】  この発明においては、水や湯に浸漬しても畳の芯材や畳床に水分を殆んど含まず、乾燥時に芯材や畳床の水分が短時間で抜け、また芯材に水分を多く含まないので畳が軽く移動等に労力を要しない。
【００１１】  また、請求項２の発明は、前記芯材の少なくとも両面にＰＥＴフィルムを被覆し、この芯材が厚み約５０ｍｍで水温約２３℃の水面下約５０ｍｍに浸漬した時の吸水率（ｖｏｌ％）が浸漬経過日数３００日以内で約０．２％以下の特性を有する発泡ポリスチレン樹脂である前記請求項１記載の水に長期浸漬可能な畳を提供するものである。
【００１２】  この発明においては、水や湯に浸漬してもこの畳の芯材はＰＥＴフィルムで被覆されておりさらに防水効果が優れ、水分を殆んど含まず水に長期浸漬可能な畳を提供することができる。
【００１３】  また、請求項３の発明は、前記芯材の両面をプラスティック段ボールからなる表面平滑な中空状合成樹脂プレートを挟着した前記請求項１及び請求項２記載の水に長期浸漬可能な畳を提供するものである。
【００１４】  この発明においては、芯材の両面をプラスティック段ボールからなる表面平滑な中空状合成樹脂プレートを挟着したので、特に芯材の両面（ＰＥＴフィルムを含む）と中空状合成樹脂プレートとをその周縁で接着した場合、その接着部分により芯材の中央方向に水または湯が侵入せずに遮断されるため、さらなる防水効果を向上させることができる。もちろん、中空状合成樹脂プレートは芯材両面での排水性を高め、さらに曲げ強度の弱いポリスチレン発泡性樹脂である芯材を挟着して柔軟な中空状合成樹脂プレートにより畳に加わる垂直方向の力を緩衝することができる。
【００１５】  また、請求項４の発明は、前記請求項１〜３記載の水に長期浸漬可能な畳を適宜敷設した風呂場を提供するものである。
【００１６】  この発明においては、常時水や湯にさらされる風呂場に畳を使用することができるので和風の雰囲気を醸しだす風呂場を提供できる。また、従来の石材や木材を床材や湯船等の部位に使用したものと異なり、風呂場で人が転倒しても柔らかい材料の畳は安全であり、特に老人向けや身体障害者向けの風呂場に適している。
【発明を実施するための最良の形態】
【００１７】  以下に本発明の一実施形態を説明する。図１に示す如く、本発明の水に長期浸漬可能な畳１は家庭若しくは温泉の風呂場の浴槽Ａの底部１ａ、浴槽Ａの縁１ｂ、腰掛部１ｃに敷設して使用する。即ち、常時水に晒される場所であればどこでもよい。例えば、風呂場の洗場や脱衣所であっても良く、上記風呂場に限定するものではない。【００１８】  図２に示す如く、この畳１は内部に発泡ポリスチレン樹脂からなる芯材２と、この芯材２の表裏面に図５に示すようなプラスティック段ボールからなる表面平滑な中空状３ａ・・・の合成樹脂プレート３、３設けて芯材２を挟着している。そして、これらを表面から囲繞して底面に折りたたむようにして発泡ポリスチレン樹脂芯材の側面で縫着若しくは接着する合成樹脂製畳表４とからなる。【００１９】  前記発泡ポリスチレン樹脂からなる芯材２は、第３図に示す如く、その全周面に防水用ＰＥＴフィルム２ａを被覆形成していて、さらに防水効果を高めるようにしている。【００２０】  また、図４に示す如く、芯材２の両面と中空状合成樹脂プレート３，３とを夫々の周縁で接着剤により接着した場合、その接着部分５により芯材２両面と中空状合成樹脂プレート３，３との隙間にこれら接着面外方向より芯材両面の中央方向に水または湯が侵入せずに遮断されるため、さらなる防水効果の向上が期待させる。図４中、接着部分５は芯材２の上面のみを示しているが、芯材２の底面周縁も接着することができる。【００２１】  前記芯材２は、第６図の「吸水量の経時変化特性線イ」に示すように、約水温４５℃の水面下約５０ｍｍに浸漬した時の吸水量（ｇ／１００ｃｍ２）が浸漬経過日数４００日以内で約２ｇ／１００ｃｍ２以下の特性を有する。【００２２】  また、この芯材２は、図７の「吸水率の経時変化の特性線ロ」に示すように、芯材が厚み約５０ｍｍで水温約２３℃の水面下約５０ｍｍに浸漬した時の吸水率（ｖｏｌ％）が浸漬経過日数４００日以内で約０．５５％以下の特性を有する。【００２３】  また、前記芯材２は、図７の「吸水率の如経時変化の特性線ハ」に示すように、前記芯材の全面にＰＥＴフィルムを被覆しているため、この芯材の厚み約５０ｍｍで水温約２３℃の水面下約５０ｍｍに浸漬した時の吸水率（ｖｏｌ％）が浸漬経過日数３００日以内で約０．２％以下の特性を有する。【００２４】  さらに、この畳の芯材２は、図８の「吸水率による熱伝導率の変化の特性線ニ」に示す如く、λｗｅｔ＝λｄｒｙ＋０．０００９±３Ｖであり、λｄｒｙが０．０２０〜０．０２７の特性を有する発泡ポリスチレン樹脂である。但し、λｗｅｔは吸水時の熱伝導率（ｋｃａｌ／ｍｈ℃）、λｄｒｙは乾燥時の熱伝導率（ｋｃａｌ／ｍｈ℃）、Ｖは吸水率（ｖｏｌ％）である。
【発明の効果】
【００２５】  この発明においては、水や湯に浸漬しても畳の芯材や畳床に水分を殆んど含まず、乾燥時に芯材や畳床の水分が短時間で抜け、また芯材に水分を多く含まないので畳が軽く移動等に労力を要しない。また、常時水や湯にさらされる風呂場に畳を使用することができるので和風の雰囲気を醸しだす風呂場を提供でき、従来の石材や木材を床材や湯船等の部位に使用したものと異なり、風呂場で人が転倒しても柔らかい材料の畳は安全であり、特に老人向けや身体障害者向けの風呂場に適している等の効果がある。
【図面の簡単な説明】
【００２６】
【図１】風呂場の浴槽の断面概略図
【図２】水に長期浸漬可能な畳の断面概略図
【図３】芯材の一部断面斜視図
【図４】芯材を中空状合成樹脂プレートで挟着した斜視図
【図５】中空状合成樹脂プレートの一部断面視図
【図６】吸水量の経時変化
【図７】吸水率の経時変化
【図８】吸水率による熱伝導率の変化
【符号の説明】
１      畳
１ａ    浴槽の底部
１ｂ    浴槽の縁
１ｃ    浴槽の腰掛部
２      発泡スチレン樹脂からなる芯材
２ａ    ＰＥＴフィルム
３      プラスティック段ボールからなる中空状合成樹脂プレート
４      畳表
５      接着部
イ      吸水量の経時変化特性線
ロ      吸水率の経時変化の特性線
ハ      吸水率の経時変化の特性線
ニ      吸水率による熱伝導率の変化の特性線
【図１】
2008280821.tif 000003
【図２】
2008280821.tif 000004
【図３】
2008280821.tif 000005
【図４】
2008280821.tif 000006
【図５】
2008280821.tif 000007
【図６】
2008280821.tif 000008
【図７】
2008280821.tif 000009
【図８】
2008280821.tif 000010